(57)【要約】【課題】軽量かつクッション性があり、通気性と耐久性に優れ、しかも汚れた場合には水洗いすることが可能な中敷きを提供する。【解決手段】靴底形平面形状を有するマット層に、布帛状の表皮層が積層され貼り合わされてなる靴中敷きであって、前記のマット層に、非弾性ポリエステル系捲縮短繊維集合体からなるマトリックス繊維と、該短繊維を構成するポリエステルポリマーの融点より４０℃以上低い融点を有する熱可塑性エラストマーと、非弾性ポリエステルとからなり、前者が少なくとも繊維表面に露出した弾性複合繊維とが含まれており、前記弾性複合繊維同士の接触点および／または前記弾性複合繊維とマトリックス繊維との接触点の少なくとも一部が熱接着しており、かつ、マトリックス繊維の５０％以上がマット層の厚み方向に林立している。【選択図】図１
0003106579.tif 000002
【実用新案登録請求の範囲】
【請求項１】
靴底形平面形状を有するマット層に、布帛状の表皮層が積層され貼り合わされてなる靴中敷きであって、
前記のマット層に、非弾性ポリエステル系捲縮短繊維集合体からなるマトリックス繊維と、該短繊維を構成するポリエステルポリマーの融点より４０℃以上低い融点を有する熱可塑性エラストマーと、非弾性ポリエステルとからなり、前者が少なくとも繊維表面に露出した弾性複合繊維とが含まれており、
前記弾性複合繊維同士の接触点および／または前記弾性複合繊維とマトリックス繊維との接触点の少なくとも一部が熱接着しており、
かつ、マトリックス繊維の５０％以上がマット層の厚み方向に林立してなることを特徴とする靴中敷き。
【請求項２】
マトリックス繊維が中空繊維である、請求項１に記載の靴中敷き。
【請求項３】
マット層の厚みが２〜１０ｍｍの範囲内である、請求項１または請求項２に記載の靴中敷き。
【請求項４】
マット層の目付けが２００〜１５００ｇ／ｍ２の範囲内である、請求項１〜３のいずれかに記載の靴中敷き。
【請求項５】
表皮層がポリエステル繊維からなる、請求項１〜４のいずれかに記載の靴中敷き。
【請求項６】
表皮層が編物である、請求項１〜５のいずれかに記載の靴中敷き。
【考案の詳細な説明】
【技術分野】
【０００１】
本考案は、軽量かつクッション性があり、通気性と耐久性に優れ、しかも汚れた場合には水洗いすることが可能な、運動靴または一般靴用中敷きに関する。
【背景技術】
【０００２】
従来、靴中敷きとしては、例えば、羊毛にキャンバス布を貼ったものやウレタンフォーム（例えば特許文献１参照）を主体としたものが知られている。しかしながら、かかる靴中敷きにおいて、重量が重い、通気性が悪く使用時にムレ感を感じるという問題があった。さらには、羊毛などの天然繊維を用いたものでは、水洗いをするとクッション性が低下するといった問題もあった。
【０００３】
また、特許文献２では、３次元構造の全方向性パターンを有する表面シートと、軟質炭素繊維中間層と、不織布の裏打ち層とからなる靴中敷きが提案されている。しかるに、かかる靴中敷きは、高価な炭素繊維を用いるものであり、コストアップとなるおそれがある。
【０００４】
【特許文献１】登録実用新案第３０６６５３３号公報
【特許文献２】登録実用新案第３０２８９２７号公報
【考案の開示】
【考案が解決しようとする課題】
【０００５】
本考案は、上記の背景に鑑みなされたものであり、その目的は、軽量かつクッション性があり、通気性と耐久性に優れ、しかも汚れた場合には水洗いすることが可能な中敷きを提供することにある。
【課題を解決するための手段】
【０００６】
本考案者は、上記目的を達成するため鋭意検討した結果、靴底形平面形状を有するマット層と布帛状の表皮層とを積層し、貼り合わせて靴中敷きを得る際、マット層を構成する繊維を厚み方向に林立させることにより、所望の靴中敷きが得られることを見出し、さらに鋭意検討を重ねることにより本考案に想到した。
【０００７】
かくして、本考案によれば「靴底形平面形状を有するマット層に、布帛状の表皮層が積層され貼り合わされてなる靴中敷きであって、
前記のマット層に、非弾性ポリエステル系捲縮短繊維集合体からなるマトリックス繊維と、該短繊維を構成するポリエステルポリマーの融点より４０℃以上低い融点を有する熱可塑性エラストマーと、非弾性ポリエステルとからなり、前者が少なくとも繊維表面に露出した弾性複合繊維とが含まれており、
前記弾性複合繊維同士の接触点および／または前記弾性複合繊維とマトリックス繊維との接触点の少なくとも一部が熱接着しており、
かつ、マトリックス繊維の５０％以上がマット層の厚み方向に林立してなることを特徴とする靴中敷き。」が提供される。
【０００８】
その際、マット層に含まれるマトリックス繊維が中空繊維であることと、優れた軽量性が得られ好ましい。また、マット層の厚みは２〜１０ｍｍの範囲内であることが好ましい。さらに、マット層の目付けは２００〜１５００ｇ／ｍ２の範囲内であることが好ましい。
【０００９】
一方、表皮層がポリエステル繊維からなることが好ましい。かかる表皮層は通気性の点で、編物であることが好ましい。
【考案の効果】
【００１０】
本考案によれば、軽量かつクッション性があり、通気性と耐久性に優れ、しかも汚れた場合には水洗いすることが可能な中敷きが得られる。
【考案を実施するための最良の形態】
【００１１】
図１は、本考案の靴中敷きを模式的に示す図であり、以下、本考案の実施の形態について図１とともに説明する。
【００１２】
まず、マット層２には、非弾性ポリエステル系捲縮短繊維集合体からなるマトリックス繊維と、該短繊維を構成するポリエステルポリマーの融点より４０℃以上低い融点を有する熱可塑性エラストマーと、非弾性ポリエステルとからなり、前者が少なくとも繊維表面に露出した弾性複合繊維とが含まれている。
【００１３】
ここで、非弾性ポリエステル系捲縮短繊維は、通常のポリエチレンテレフタレート、ポリブチレンテレフタレート、ポリトリメチレンテレフタレート、ポリヘキサメチレンテレフタレート、ポリ−１，４−ジメチルシクロヘキサンテレフタレート、ポリピバロラクトンやこれらの共重合体などからなる短繊維が例示される。なかでも、ポリエチレンテレフタレートまたはポリブチレンテレフタレートの短繊維が好ましい。かかる繊維を構成するポリマーには、各種安定剤、紫外線吸収剤、増粘分枝剤、艶消し剤、着色剤、その他各種改良剤等が必要に応じて配合されていてもよい。
【００１４】
短繊維の断面形状は、通常の丸形、扁平、異型、中空などいずれもよいが、優れた軽量性を得る上で、中空であることが好ましい。
【００１５】
また、捲縮付与方法としては、異方冷却によりスパイラル状捲縮を付与する方法や、押し込み捲縮法によるジグザグ状捲縮を付与する方法など、種々の方法を用いることができる。
【００１６】
前記非弾性ポリエステル系捲縮短繊維の単糸繊度および繊維長としては、単糸繊度２〜１０ｄｔｅｘ、繊維長２０〜１００ｍｍの範囲内であることが、優れたクッション性を得る上で好ましい。
【００１７】
一方、前記弾性複合繊維としては、前記マトリックス繊維を構成するポリエステルポリマーの融点より４０℃以上低い融点を有する熱可塑性エラストマーと、非弾性ポリエステルとからなり、前者（熱可塑性エラストマー）が少なくとも繊維表面に露出しているものを使用することができる。その際、前者が繊維表面の少なくとも１／２を占めるものが好ましい。重量割合としては、前者と後者が３０／７０〜７０／３０の範囲が適当である。該弾性複合繊維の複合形態としては、サイド・バイ・サイド型、芯鞘型のいずれであってもよいが、好ましいのは後者である。この芯鞘型においては非弾性ポリエステルポリマーが芯部となるが、該芯部は同心円状あるいは偏心状であってもよい。特に偏心状のものにあっては、スパイラル捲縮が発現するので好ましい。なお、該複合繊維の断面形状としては、中空、中実、異型いずれでもよい。
【００１８】
熱可塑性エラストマーとしては、ポリウレタン系エラストマーや、ポリエステル系エラストマーを挙げることができる。なかでも、後者が好ましい。
【００１９】
前記ポリウレタン系エラストマーとしては、分子量が５００〜６０００程度の低融点ポリオール、例えばジヒドロキシポリエーテル、ジヒドロキシポリエステル、ジヒドロキシポリカーボネート、ジヒドロキシポリエステルアミド等と、分子量５００以下の有機ジイソシアネート、例えばｐ，ｐ’−ジフェニールメタンジイソシアネート、トリレンジイソシアネート、イソホロンジイソシアネート水素化ジフェニールメタンイソシアネート、キシリレンイソシアネート、２，６−ジイソシアネートメチルカプロエート、ヘキサメチレンジイソシアネート等と、分子量５００以下の鎖伸長剤、例えばグリコールアミノアルコールあるいはトリオールとの反応により得られるポリマーである。
【００２０】
これらのポリマーのうちで、特に好ましいのはポリオールとしてはポリテトラメチレングリコール、またはポリ−ε−カプロラクタムあるいはポリブチレンアジペートを用いたポリウレタンである。この場合の有機ジイソシアネートとしてはｐ，ｐ’−ビスヒドロキシエトキシベンゼンおよび１，４−ブタンジオールを挙げることができる。
【００２１】
また、ポリエステル系エラストマーとしては熱可塑性ポリエステルをハードセグメントとし、ポリ（アルキレンオキシド）グリコールをソフトセグメントとして共重合してなるポリエーテルエステル共重合体、より具体的にはテレフタル酸、イソフタル酸、フタル酸、ナフタレン−２，６−ジカルボン酸、ナフタレン−２，７−ジカルボン酸、ジフェニル−４，４’−ジカルボン酸、１，４−シクロヘキサンジカルボン酸等の脂環式ジカルボン酸、コハク酸、シュウ酸、アジピン酸、セバシン酸、ドデカンジ酸、ダイマー酸等の脂肪族ジカルボン酸またはこれらのエステル形成性誘導体などから選ばれたジカルボン酸の少なくとも１種と、１，４−ブタンジオール、エチレングリコールトリメチレングリコール、テトラメチレングリコール、ペンタメチレングリコール、ヘキサメチレングリコールネオペンチルグリコール、デカメチレングリコール等の脂肪族ジオールあるいは１，１−シクロヘキサンジメタノール、１，４−シクロヘキサンジメタノール、トリシクロデカンメタノール等の脂環式ジオール、またはこれらのエステル形成性誘導体などから選ばれたジオール成分の少なくとも１種、および平均分子量が約４００〜５０００程度のポリエチレングリコール、ポリ（１，２−および１，３−ポリプロピレンオキシド）グリコール、ポリ（テトラメチレンオキシド）グリコール、エチレンオキシドとプロピレンオキシドとの共重合体、エチレンオキシドとテトラヒドロフランとの共重合体等のポリ（アルキレンオキサイド）グリコールのうち少なくとも１種から構成される三元共重合体を挙げることができる。
【００２２】
特に、接着性や温度特性、強度の面からすればポリブチレン系テレフタレートをハード成分とし、ポリオキシブチレングリコールをソフトセグメントとするブロック共重合ポリエーテルエステルが好ましい。
【００２３】
この場合、ハードセグメントを構成するポリエステル部分は、主たる酸成分がテレフタル酸、主たるジオール成分がブチレングリコール成分であるポリブチレンテレフタレートである。むろん、この酸成分の一部（通常３０モル％以下）は他のジカルボン酸成分やオキシカルボン酸成分で置換されていても良く、同様にグリコール成分の一部（通常３０モル％以下）はブチレングリコール成分以外のジオキシ成分で置換されていても良い。また、ソフトセグメントを構成するポリエーテル部分はブチレングリコール以外のジオキシ成分で置換されたポリエーテルであってよい。
【００２４】
上記の熱可塑性エラストマーの相手方成分である非弾性ポリエステルとしては、ポリエチレンテレフタレート、ポリプロピレンテレフタレート、ポリブチレンテレフタレート等のポリエステルが例示される。
【００２５】
かかる弾性複合繊維を構成するポリマー中には、各種安定剤、紫外線吸収剤、増粘分枝剤、艶消し剤、着色剤、その他各種改良剤等が必要に応じて配合されていてもよい。
また、複合繊維の断面形状は、通常の丸形、扁平、異型、中空などいずれもよい。複合繊維の繊維形態としては、短繊維でもよいし長繊維でもよいが、単糸繊度２〜１０ｄｔｅｘ、繊維長２０〜１００ｍｍの範囲内の短繊維であることが、優れたクッション性を得る上で好ましい。
【００２６】
本考案の靴中敷きにおいて、マット層２には、前記弾性複合繊維同士の接触点および／または前記弾性複合繊維とマトリックス繊維との接触点の少なくとも一部が熱接着しており、かつ、マトリックス繊維の５０％以上（好ましくは６０％以上）がマット層の厚み方向に林立している。ここで、「林立」とは、マット層内において、マトリックス繊維の繊維軸方向がマット層の厚み方向に配向しているということである。かかる配向はほぼ厚み方向であればよく、４５度程度傾いていてもよい。
【００２７】
このようにマトリックス繊維をマット層の厚み方向に林立させるには、特表２００２−５１６９３２号公報に記載された方法で容易に行うことができる。すなわち、まず、前記の弾性複合繊維とマトリックス繊維とを用いて、長さ方向に向いている繊維の総数をＡ、横方向に向いている繊維の総数をＢとしたとき、Ａ＞３Ｂ／２となるようにカードを通して混綿し、連続したウエブを得て、続いて、例えば特表２００２−５１６９３２号公報に示された装置（市販のものでは、Ｓｔｒｕｔｏ社製Ｓｔｒｕｔｏ設備など）を使用し、駆動ローラにより、温度が前記の熱可塑性エラスマーの融点以上に設定された熱風サクション式熱処理機内へ押し込むことでアコーデオン状に折り畳む。かかる方法により、マトリックス繊維をマット層の厚み方向に林立させることができるだけでなく、弾性複合繊維同士および／または弾性複合繊維とマトリックス繊維とを熱接着させることができ、可撓性熱固着点を形成することができる。
【００２８】
本考案の靴中敷きにおいて、表皮層１を構成する繊維は特に限定されないが、リサイクル性の点で、前記のマトリックス繊維と同様のポリエステル繊維が好ましい。かかる繊維は仮撚捲縮加工糸であってもよい。また、表皮層の組織としては、編物、織物、不織布いずれでもよいが、優れた通気性を得る上で、鹿の子等の編物であることが好ましい。かかる表皮層の目付けとしては、１００〜４００ｇ／ｍ２の範囲内であることが好ましい。
【００２９】
本考案の靴中敷きは、靴底形平面形状を有する前記マット層２に、布帛状の表皮層１が積層され貼り合わされてなる。
【００３０】
マット層と表皮層との接着方法は、特に限定されず、公知の方法を使用することができる。例えば、裁断機により中敷き状に布帛およびマット層を裁断し、布帛に接着剤を塗布しマット層と貼りあわせ中敷き成型機にセットし熱成型すればよい。その際、接着剤のかわりに、不織布状の熱接着シート（例えば、日東紡社製スパンファブ（登録商標）など）を使用してもよい。また、布帛の貼り合わせは、マット層を作製する際に同時に貼り合せてもよい。なお、成型方法は、コールドモールド、ホットモールドのいずれでもよい。
【００３１】
かくして得られた靴中敷きにおいて、前記マット層の厚みとしては、優れたクッション性と軽量性を得る上で２〜１０ｍｍの範囲内であることが好ましい。また、かかるマット層の目付けとしては２００〜１５００ｇ／ｍ２の範囲内であることが好ましい。
【００３２】
本考案の靴中敷きにおいて、マット層に含まれるマトリックス繊維の５０％以上がマット層の厚み方向に林立しているので、軽量かつクッション性があり、通気性と耐久性に優れる。また、マット層がポリエステル系繊維で構成されるので、汚れた場合には水洗いすることが可能である。
【００３３】
なお、本考案の靴中敷きにおいて、マット層は１層でもよいし、２層以上の多層でもよい。また、裏面層を有していてもよい。さらには、さらに通常のアルカリ減量加工、染色仕上げ加工、カレンダー加工、樹脂コーテイング、フィルムラミネート、抗菌防臭加工、マイナスイオン発生加工など公知の加工が適宜付加されていてもさしつかえない。
【実施例】
【００３４】
以下、実施例をあげて本考案を詳細に説明するが、本考案はこれらによって何ら限定されるものではない。
【００３５】
［実施例１］
融点が１５４℃の熱可塑性ポリエーテルエステル系エラストマーを鞘成分に配し、融点が２３０℃のポリブチレンテレフタレートを芯成分に配した、単糸繊度６．６ｄｔｅｘ、繊維長５１ｍｍの芯鞘型熱接着性複合短繊維（芯成分：鞘成分が重量比で６０：４０）と、異方冷却により立体捲縮を付与した単繊維繊度１３．３ｄｔｅｘ、繊維長６４ｍｍの中空ポリエチレンテレフタレート短繊維（マトリックス繊維、融点２５６℃）とを用いて、Ｓｔｒｕｔｏ社製Ｓｔｒｕｔｏ設備（特表２００２−５１６９３２号公報に示された装置と同様のもの）を使用し、駆動ローラ（表面速度２．５ｍ／分）により、温度が２００℃に設定された熱風サクション式熱処理機内へ押し込むことでアコーデオン状に折り畳み、マット層を得た。該マット層において、マトリックス繊維の５０％以上がマット層の厚み方向に林立していた。
【００３６】
一方、通常のポリエチレンテレフタレートマルチフィラメント仮撚捲縮加工糸（１００ｄｔｅｘ／４８ｆｉｌ）を用いて、表面層として、目付けが２００ｇ／ｍ２の鹿の子編物を得た。
【００３７】
次いで、前記マット層と表面層との間に日東紡社製スパンファブ（登録商標）をはさみ、靴中敷きを熱成型した。
【００３８】
得られた靴中敷きにおいて、マット層の厚みは５ｍｍ、目付けは６００ｇ／ｍ２であった。かかる靴中敷きは、軽量性、クッション性、通気性、および耐久性に優れていた。さらに、汚れた場合に水洗いすることが可能であった。
【産業上の利用可能性】
【００３９】
本考案によれば、軽量かつクッション性があり、通気性と耐久性に優れ、しかも汚れた場合には水洗いすることが可能な中敷きが提供され、その工業的価値は極めて大である。
【図面の簡単な説明】
【００４０】
【図１】本考案に係る靴中敷きの実施の形態を示す模式図である。
【符号の説明】
【００４１】
１  表面層
２  マット層
【図１】
0003106579.tif 000003